ДЕТАЛЬ АВТОМОБИЛЯ И СПОСОБ ДЛЯ ПРОИЗВОДСТВА ДЕТАЛИ АВТОМОБИЛЯ

1. Деталь автомобиля, содержащая:
формованный стальной лист, имеющий на своей поверхности слой интерметаллического соединения, сформированный из интерметаллического соединения Al-Fe, имеющий толщину 10 мкм или больше и 50 мкм или меньше, причем слой интерметаллического соединения включает в себя диффузионный слой, располагающийся в непосредственной близости к стальному листу и имеющий толщину 10 мкм или меньше;
слой поверхностного покрытия, предусмотренный на поверхности слоя интерметаллического соединения, включающий в себя покрытие, содержащее ZnO, и покрытие из фосфата цинка, и имеющий шероховатость поверхности, составляющую 3 мкм или больше и 20 мкм или меньше в качестве значения максимальной высоты профиля Rt в соответствии с японским промышленным стандартом JIS B0601 (2001); и
пленку гальваноосажденной краски, предусмотренную на поверхности слоя поверхностного покрытия и имеющую толщину 6 мкм или больше и меньше чем 15 мкм.
2. Деталь автомобиля по п. 1, в которой максимальная высота профиля Rt составляет 7 мкм или больше и 14 мкм или меньше.
3. Деталь автомобиля по п. 1 или 2, в которой ZnO имеет средний размер зерна в диаметре 50 нм или больше и 1000 нм или меньше.
2
2
4. Деталь автомобиля по любому из пп. 1-3, в которой содержание ZnO составляет 0,3 г/м или больше и 3 г/м или меньше в эквиваленте металлического цинка для одной поверхности.
2
2
5. Деталь автомобиля по любому из пп. 1-4, в которой содержание ZnO составляет 0,5 г/м или больше и 1,5 г/м или меньше в эквиваленте металлического цинка для одной поверхности.
6. Деталь автомобиля по любому из пп. 1-5, в которой стальной лист является покрытым алюминием стальным листом, имеющим слой алюминиевого покрытия, сформированный на поверхности стального листа, служащего в качестве основного металла.
7. Деталь автомобиля по п. 6, в которой слой алюминиевого покрытия имеет средний диаметр первичного кристалла 4 мкм или больше и 40 мкм или меньше.
8. Деталь автомобиля по п. 6 или 7, в которой слой алюминиевого покрытия имеет средний диаметр первичного кристалла 4 мкм или больше и 30 мкм или меньше.
2
2
9. Деталь автомобиля по любому из пп. 6-8, в которой количество слоя алюминиевого покрытия составляет 30 г/м или больше и 110 г/м или меньше для одной поверхности.
2
2
10. Деталь автомобиля по любому из пп. 6-8, в которой количество слоя алюминиевого покрытия составляет 30 г/м или больше и 60 г/м или меньше для одной поверхности.
2
2
11. Деталь автомобиля по любому из пп. 6-8, в которой количество слоя алюминиевого покрытия составляет 60 г/м или больше и 110 г/м или меньше для одной поверхности.
12. Способ производства детали автомобиля, содержащий:
использование покрытого алюминием стального листа, включающего в себя покрытие, содержащее ZnO, на поверхности покрытого алюминием стального листа;
использование способа горячего прессования;
2
2
обеспечение того, чтобы слой алюминиевого покрытия, имеющий средний диаметр первичного кристалла 4 мкм или больше и 40 мкм или меньше, имел плотность покрытия 30 г/м или больше и 110 г/м или меньше для одной поверхности;
2
2
обеспечение того, чтобы количество ZnO в слое алюминиевого покрытия составляло 0,3 г/м или больше и 3 г/м или меньше в эквиваленте металлического цинка для одной поверхности;
обеспечение того, чтобы скорость увеличения температуры во время процесса нагрева при горячем прессовании составляла 12°C/с или больше;
обеспечение того, чтобы максимально достигаемая температура стального листа составляла 870°C или больше и 1100°C или меньше; и
обеспечение того, чтобы пленка гальваноосажденной краски имела толщину 6 мкм или больше и меньше чем 15 мкм.
2
2
13. Способ по п. 12, в котором количество слоя алюминиевого покрытия составляет 50 г/м или больше и 80 г/м или меньше для одной поверхности.
14. Способ производства высокопрочной детали автомобиля, содержащий:
использование покрытого алюминием стального листа, включающего в себя покрытие, содержащее ZnO, на поверхности покрытого алюминием стального листа;
использование способа горячего прессования;
2
2
обеспечение того, чтобы слой алюминиевого покрытия, имеющий средний диаметр первичного кристалла 4 мкм или больше и 40 мкм или меньше, имел плотность покрытия 30 г/м или больше и меньше чем 60 г/м для одной поверхности;
2
2
обеспечение того, чтобы количество ZnO в слое алюминиевого покрытия составляло 0,3 г/м или больше и 3 г/м или меньше в эквиваленте металлического цинка для одной поверхности;
обеспечение того, чтобы скорость увеличения температуры во время процесса нагрева при горячем прессовании составляла менее 12°C/с;
обеспечение того, чтобы максимально достигаемая температура стального листа составляла 850 °C или больше и 950 °C или меньше; и
обеспечение того, чтобы пленка гальваноосажденной краски имела толщину 6 мкм или больше и меньше чем 15 мкм.
2
2
15. Способ по п. 14, в котором количество слоя алюминиевого покрытия составляет 35 г/м или больше и 55 г/м или меньше для одной поверхности.
16. Способ производства высокопрочной детали автомобиля, содержащий:
использование покрытого алюминием стального листа, включающего в себя покрытие, содержащее ZnO, на поверхности покрытого алюминием стального листа;
использование способа горячего прессования;
2
2
обеспечение того, чтобы слой алюминиевого покрытия, имеющий средний диаметр первичного кристалла 4 мкм или больше и 40 мкм или меньше, имел плотность покрытия 60 г/м или больше и 110 г/м или меньше для одной поверхности;
2
2
обеспечение того, чтобы количество ZnO в слое алюминиевого покрытия составляло 0,3 г/м или больше и 3 г/м или меньше в эквиваленте металлического цинка для одной поверхности;
обеспечение того, чтобы скорость увеличения температуры во время процесса нагрева при горячем прессовании составляла менее 12°C/с;
обеспечение того, чтобы максимально достигаемая температура стального листа составляла 920°C или больше и 970°C или меньше; и
обеспечение того, чтобы пленка гальваноосажденной краски имела толщину 6 мкм или больше и меньше чем 15 мкм.
2
2
17. Способ по п. 16, в котором количество слоя алюминиевого покрытия составляет 60 г/м или больше и 90 г/м или меньше для одной поверхности.
2
2
18. Способ по любому из пп. 12-17, в котором содержание ZnO составляет 0,5 г/м или больше и 1,5 г/м или меньше в эквиваленте металлического цинка для одной поверхности.
19. Способ по любому из пп. 12-18, в котором слой алюминиевого покрытия имеет средний диаметр первичного кристалла 4 мкм или больше и 30 мкм или меньше.
20. Способ по любому из пп. 12-19, дополнительно содержащий:
химическую конверсионную обработку покрытого алюминием стального листа путем использования химической конверсионной жидкости, содержащей фосфаты, перед горячим прессованием.